(57)【特許請求の範囲】
【請求項１】
分子内にアミノ基及び／又はイミノ基を有する、オルガノポリシロキサン及びその誘導体からなる群から選択される少なくとも１種のオルガノポリシロキサン系化合物、炭素数が１０であるモノアルコールのアルキレンオキサイド付加物からなる群から選択される少なくとも１種の第１のアルキレンオキサイド付加物、並びに、炭素数が１６〜２２であるモノアルコールのアルキレンオキサイド付加物からなる群から選択される少なくとも１種の第２のアルキレンオキサイド付加物を含み、かつ、前記第２のアルキレンオキサイド付加物におけるアルキレンオキサイドの付加モル数が３〜２０モルであることを特徴とする繊維用処理剤。
【請求項２】
前記オルガノポリシロキサン系化合物中のアミノ基及びイミノ基由来の窒素原子の含有量が０．０１〜３質量％の範囲であることを特徴とする請求項１に記載の繊維用処理剤。
【請求項３】
前記第１のアルキレンオキサイド付加物が、炭素数が１０であるモノアルコールのエチレンオキサイド付加物であることを特徴とする請求項１又は２に記載の繊維用処理剤。
【発明の詳細な説明】
【技術分野】
【０００１】
本発明は、皮膚に対する刺激性が低減された繊維用処理剤に関する。
【背景技術】
【０００２】
従来、繊維加工の分野においては、様々なポリオルガノシロキサンやその誘導体を含有する繊維用処理剤が、柔軟性、平滑性又は撥水性等を付与するための処理剤として提供されていた。
【０００３】
このような繊維用処理剤は、繊維素材に付着することにより各性能が発揮されているので、衣類等のような皮膚と接触する繊維製品に使用する際には、皮膚刺激性を低減させることが重要である。特に、近年はアトピー体質によるアトピー性皮膚炎に悩む人が増えており、このようにアレルギー体質の人はアレルギー体質でない人よりも衣類等の繊維製品による皮膚障害が多いことから、皮膚刺激性に対しての消費者の要求レベルが高くなっている。
【０００４】
従来のポリオルガノシロキサン系の繊維用処理剤として、例えば、特開平８−２０９５４３号公報（特許文献１）には、繊維に撥水性、離形性、耐熱性等の独特の感触を付与することのできる繊維用処理剤として、２５℃における粘度が５０センチストークス以上であるアミノ変性シロキサンを少なくとも５０質量％以上含有するシリコーン油剤、ジカルボン酸のモノエステルとノニオン界面活性剤からなる乳化剤、及び、アミノカルボン酸物質を含む組成物が開示されており、明細書中において、ノニオン界面活性剤として、具体的にノニルフェノールのエチレンオキサイド付加物を用いることが記載されている。しかしながら、このような組成物については、皮膚刺激性は特に検討されていないうえに、ノニルフェノールのエチレンオキサイド付加物は内分泌攪乱物質、いわゆる環境ホルモン物質に該当すると言われている。
【０００５】
また、特開２００６−９２２０号公報（特許文献２）には、合成繊維に洗濯耐久性に優れる柔軟風合いを付与する柔軟処理剤として、アミノ変性ポリシロキサンを少なくとも７０質量％以上含有するシリコーン、高級脂肪族アルコールの酸化アルキレン付加物およびβ−アラニンを含有する水性エマルジョン型柔軟処理剤が開示されている。しかしながら、このような柔軟処理剤においても皮膚刺激性についての検討が十分ではなく、このような柔軟処理剤は皮膚刺激性の点で未だ十分なものではなかった。
【特許文献１】特開平８−２０９５４３号公報
【特許文献２】特開２００６−９２２０号公報
【発明の開示】
【発明が解決しようとする課題】
【０００６】
本発明は、上記従来技術の有する課題に鑑みてなされたものであり、皮膚刺激性が低減された繊維用処理剤、とりわけ柔軟剤として利用される繊維用処理剤を提供することを目的とする。
【課題を解決するための手段】
【０００７】
繊維加工の分野では一般的に、カチオン性を示す化合物は皮膚刺激性が高いことが知られている。そして、分子内にアミノ基及び／又はイミノ基を有するオルガノポリシロキサン及びその誘導体は、液性を弱酸性とした時に安定性が優れているが、これは、アミノ基及び／又はイミノ基が酸によってわずかにカチオン化することに起因しており、その結果として皮膚刺激性が高いと考えられてきた。
【０００８】
しかしながら、本発明者らは、従来は皮膚刺激性が高くなる要因として注視されていなかった、オルガノポリシロキサン及びその誘導体を乳化するための界面活性剤等によっても皮膚刺激性が大きく変化することを突き止めた。そして、本発明者らは、上記課題を解決するために鋭意研究を重ねた結果、オルガノポリシロキサン及びその誘導体を含有する繊維用処理剤において、特定のアルキレンオキサイド付加物を組み合わせて用いることにより、繊維用処理剤の皮膚刺激性を低減できることを見出し、本発明を完成するに至った。
【０００９】
すなわち、本発明の繊維用処理剤は、分子内にアミノ基及び／又はイミノ基を有する、オルガノポリシロキサン及びその誘導体からなる群から選択される少なくとも１種のオルガノポリシロキサン系化合物、炭素数が１０であるモノアルコールのアルキレンオキサイド付加物からなる群から選択される少なくとも１種の第１のアルキレンオキサイド付加物、並びに、炭素数が１６〜２２であるモノアルコールのアルキレンオキサイド付加物からなる群から選択される少なくとも１種の第２のアルキレンオキサイド付加物を含み、かつ、前記第２のアルキレンオキサイド付加物におけるアルキレンオキサイドの付加モル数が３〜２０モルであることを特徴とするものである。
【００１０】
また、本発明の繊維用処理剤においては、前記オルガノポリシロキサン系化合物中のアミノ基及びイミノ基由来の窒素原子の含有量が０．０１〜３質量％の範囲であることが好ましい。
【００１１】
さらに、本発明の繊維用処理剤においては、前記第１のアルキレンオキサイド付加物が、炭素数が１０であるモノアルコールのエチレンオキサイド付加物であることが好ましい。
【発明の効果】
【００１２】
本発明によれば、皮膚刺激性が低減された繊維用処理剤を提供することが可能となる。
【発明を実施するための最良の形態】
【００１３】
以下、本発明をその好適な実施形態に即して詳細に説明する。
【００１４】
本発明の繊維用処理剤は、分子内にアミノ基及び／又はイミノ基を有する、オルガノポリシロキサン及びその誘導体からなる群から選択される少なくとも１種のオルガノポリシロキサン系化合物、炭素数が１０であるモノアルコールのアルキレンオキサイド付加物からなる群から選択される少なくとも１種の第１のアルキレンオキサイド付加物、並びに、炭素数が１６〜２２であるモノアルコールのアルキレンオキサイド付加物からなる群から選択される少なくとも１種の第２のアルキレンオキサイド付加物を含むものである。
【００１５】
本発明にかかるオルガノポリシロキサン系化合物は、分子内にアミノ基及び／又はイミノ基を有する、オルガノポリシロキサン及びその誘導体からなる群から選択される少なくとも１種の化合物である。そして、本発明において用いられる、分子内にアミノ基及び／又はイミノ基を有するオルガノポリシロキサンとしては、従来公知のものを特に制限なく使用することができ、例えば、アミノプロピル基（−ＣＨ２ＣＨ２ＣＨ２ＮＨ２）等のアミノアルキル基、Ｎ−（β−アミノエチル）アミノプロピル基（−ＣＨ２ＣＨ２ＣＨ２ＮＨＣＨ２ＣＨ２ＮＨ２）等の置換基を、側鎖又は末端に有するオルガノポリシロキサンが挙げられる。また、例えば、特開２００７−５６３９６号公報に記載されたように、さらにポリオキシエチレン鎖やポリオキシプロピレン鎖等のポリエーテル鎖を、主鎖又は側鎖に導入したポリエーテル変性オルガノポリシロキサンを用いることもできる。
【００１６】
このようなオルガノポリシロキサンは、市販されているものを用いてもよいし、従来公知の方法、例えば、「有機合成化学協会誌」（１９８２年、社団法人有機合成化学協会発行）第４０巻第６号、５７５〜５８１頁に記載された方法により合成したものを用いてもよい。
【００１７】
本発明において用いられる、分子内にアミノ基及び／又はイミノ基を有するオルガノポリシロキサンの誘導体は、前記オルガノポリシロキサンと、オルガノポリシロキサンのアミノ基及び／又はイミノ基と反応し得る化合物とを反応させたものをいい、例えば、特開５７−１０１０７６号公報、特開平１−３０６６８３号公報、特開２−４７３７１号公報、特開平６−１８４９４６号公報、特開９−２１０７１号公報、特開平９−１４３８８５号公報、特開２００７−４６１７１号公報に記載されたように、前記オルガノポリシロキサンのアミノ基及び／又はイミノ基の一部を、モノカルボン酸、モノカルボン酸無水物、モノカルボン酸塩化物、ジカルボン酸、環状酸無水物、アルキレンカーボネート化合物、エポキシ化合物、及びアミド基含有エーテルカルボン酸からなる群から選択される少なくとも１種のものと反応させて得られる化合物を挙げることができる。
【００１８】
本発明にかかるオルガノポリシロキサン系化合物においては、化合物中のアミノ基及び／又はイミノ基に由来する窒素原子の含有量が合計で０．０１〜３．０質量％の範囲であることが好ましい。アミノ基及び／又はイミノ基に由来する窒素原子の含有量が０．０１％未満では柔軟性が劣る傾向にあり、他方、３．０質量％を超えると、繊維加工における加熱処理や乾燥時に、或いは、熱、光、ＮＯｘガスやＳＯｘガス等により経時で、繊維製品の着色や変色といった問題が生じる場合がある。したがって、特に白物や淡色系の繊維製品に対して本発明の繊維用処理剤を使用する場合は、アミノ基及び／又はイミノ基に由来する窒素原子の含有量が１．０質量％以下であることが好ましい。
【００１９】
本発明にかかる第１のアルキレンオキサイド付加物とは、炭素数が１０であるモノアルコールのアルキレンオキサイド付加物のことをいう。また、本発明にかかる第２のアルキレンオキサイド付加物とは、炭素数が１６〜２２であるモノアルコールのアルキレンオキサイド付加物のことをいう。このような第１及び第２のアルキレンオキサイド付加物におけるアルキレンオキサイドとしては、例えば、エチレンオキサイド、プロピレンオキサイド、ブチレンオキサイドが挙げられる。また、このようなアルキレンオキサイドの付加形態は、１種のアルキレンオキサイドの単独付加、２種以上のアルキレンオキサイドのブロック付加又はランダム付加のいずれでもよいが、皮膚刺激性がより低いという観点からエチレンオキサイドの単独付加であることが好ましい。また、このようなアルキレンオキサイドの付加モル数は、乳化性が良好であり、皮膚刺激性も低いという観点から、３〜２０モルの範囲であることが好ましい。
【００２０】
本発明にかかる第１のアルキレンオキサイド付加物においては、炭素数が１０であるモノアルコールは、直鎖状又は分岐鎖を有するアルコールのいずれでもよく、飽和又は不飽和のアルコールのいずれでもよいが、乳化性がより優れているという観点から、分岐鎖を有するアルコールであることが好ましい。また、繊維用処理剤の着色や繊維製品の黄変等の問題が好ましくない場合には、飽和の脂肪族アルコールを用いることが好ましい。このような脂肪族アルコールの中でも、乳化性が良好であり、皮膚刺激性がより低いという観点からイソデカノールが特に好ましい。
【００２１】
本発明にかかる第２のアルキレンオキサイド付加物においては、炭素数が１６〜２２であるモノアルコールは、直鎖状アルコール又は分岐鎖を有するアルコールのいずれでもよく、飽和又は不飽和のアルコールのいずれであってもよいが、繊維用処理剤の着色や繊維製品の黄変等の問題を望まない場合には、飽和のアルコールを用いることが好ましい。また、乳化性及び皮膚刺激性の観点から、このようなモノアルコールの炭素数は１６〜１８であることが好ましい。
【００２２】
なお、本発明の繊維用処理剤においては、皮膚刺激性の観点から、前記第１及び第２のアルキレンオキサイド付加物以外のモノアルコールのアルキレンオキサイド付加物を使用しないことが好ましい。すなわち、炭素数９以下のモノアルコールの場合は、前記オルガノポリシロキサン及びその誘導体の乳化性が劣るばかりでなく皮膚刺激性の低減が不十分であり、また、炭素数１１〜１５のモノアルコールの場合は、乳化性は良好であるものの皮膚刺激性の低減が不十分であることから、本発明の繊維用処理剤の効果を阻害しない程度の量であれば添加することができるが、皮膚刺激性の観点からは使用しないほうが好ましい。
【００２３】
本発明の繊維用処理剤は、以上説明したようなオルガノポリシロキサン系化合物、第１のアルキレンオキサイド付加物、及び第２のアルキレンオキサイド付加物を含むものである。そして、本発明においては、前記オルガノポリシロキサン系化合物を、前記第１のアルキレンオキサイド付加物と、前記第２のアルキレンオキサイド付加物とを併用して乳化することにより、乳化安定性が極めて優れ、また皮膚刺激性も十分に低減された繊維用処理剤を得ることができる。
【００２４】
本発明の繊維用処理剤においては、前記第１及び第２のアルキレンオキサイド付加物の合計の添加量が、前記オルガノポリシロキサン系化合物１００質量部に対して、１〜１００質量部の範囲であることが好ましく、３〜８０質量部の範囲であることがより好ましい。添加量が前記下限未満では、乳化安定性が劣る傾向にあり、他方、前記上限を超えると、得られる繊維製品の風合（柔軟性）が不十分となる傾向にある。
【００２５】
また、前記オルガノポリシロキサン系化合物の乳化性がより良好であり、皮膚刺激性も低いという観点から、前記第１のアルキレンオキサイド付加物と前記第２のアルキレンオキサイド付加物との配合割合（第１のアルキレンオキサイド付加物：第２のアルキレンオキサイド付加物）が、質量比で１０：９０〜９０：１０の範囲であることが好ましい。
【００２６】
本発明の繊維用処理剤の製造方法としては、前記オルガノポリシロキサン系化合物を乳化分散させる、従来公知の方法を適用することができる。このような繊維用処理剤の製造方法としては、例えば、（i）前記各成分を加熱混合し、攪拌しながら、水、温水又は熱水を徐々に加えることによって乳化する方法；（ii）前記各成分を加熱混合し、攪拌しながら、少量の熱水を徐々に加えることによって乳化した後に、この乳化物を大量の水中に添加することにより乳化する方法が挙げられる。なお、繊維用処理剤の製造中又は製造後に、溶媒として、低級アルコール、グリコール類、アセトン等の水系有機溶剤を適宜添加することができる。
【００２７】
本発明の繊維用処理剤を付与できる繊維製品の素材としては、特に制限されないが、綿、麻、羊毛、絹等の天然繊維；ポリエステル、ナイロン、アクリル、ポリオレフィン等の合成繊維；アセテート等の半合成繊維；レーヨン等の再生繊維及びこれらの複合繊維を挙げることができる。また、繊維製品の形態についても特に制限されず、糸、織物、編物、不織布等が挙げられる。
【００２８】
本発明の繊維用処理剤を繊維製品に付与する方法についても特に制限されず、従来公知のパディング処理法、浸漬処理法、スプレー処理法等が適用できる。その処理浴の濃度は、例えば、パディング処理やスプレー処理の場合は、前記オルガノポリシロキサン系化合物の濃度が０．０１〜１０質量％の範囲であることが好ましく、浸漬処理の場合は、前記オルガノポリシロキサン系化合物の濃度が０．０１〜１０％ｏ．ｗ．ｆ．の範囲であることが好ましい。また、繊維用処理剤の繊維製品への付着量は、繊維製品の素材や使用目的等に応じて適宜調整すればよいが、前記オルガノポリシロキサン系化合物の付着量が０．０１〜３質量％の範囲となるように付与することが好ましい。
【実施例】
【００２９】
以下、実施例及び比較例に基づいて本発明をより具体的に説明するが、本発明は以下の実施例に限定されるものではない。なお、以下の実施例及び比較例で用いたオルガノシロキサン系化合物に含まれる、アミノ基及びイミノ基由来の窒素原子の含有量は、次の方法にしたがって測定した。すなわち、試料（オルガノポリシロキサン系化合物）を１ｇ精秤し、これをイソプロパノール５０ｍＬに溶解した。この溶液を、ブロムフェノールブルー指示薬を用いて、０．１Ｎの塩酸エタノール溶液で滴定し、溶液の青色が黄色となった点を終点とした。０．１Ｎの塩酸エタノール溶液の滴定量に基づいて、下記関係式により、窒素原子の含有量を算出した。
窒素原子の含有量（質量％）＝滴定量（ｍＬ）×Ｆ×０．１４÷試料量（ｇ）
（式中、Ｆは０．１Ｎ塩酸エタノール溶液のファクターを示す。）。
【００３０】
＜界面活性剤の合成＞
（合成例１）
加熱装置のついた耐圧容器に、イソデカノール３９５ｇ（２．５ｍｏｌ）及び水酸化カリウム２ｇを添加し、窒素雰囲気とした。これを１２０℃に昇温し、エチレンオキサイド５５０ｇ（１２．５ｍｏｌ）を添加し１５０℃で３時間反応させた。その後、反応物を１００℃に冷却して、未反応のエチレンオキサイドガスを減圧留去し、さらに８０℃に冷却した後、酢酸により中和し、イソデカノールのエチレンオキサイド５モル付加物（イソデカノールのＥＯ５モル付加物）を得た。
【００３１】
（合成例２）
合成例１において用いたエチレンオキサイド５５０ｇに代えてエチレンオキサイド７７０ｇ（１７．５ｍｏｌ）を用いた以外は合成例１と同様にして、イソデカノールのエチレンオキサイド７モル付加物（イソデカノールのＥＯ７モル付加物）を得た。
【００３２】
（合成例３）
合成例１において用いたエチレンオキサイド５５０ｇに代えてエチレンオキサイド９９０ｇ（２２．５ｍｏｌ）を用いた以外は合成例１と同様にして、イソデカノールのエチレンオキサイド９モル付加物（イソデカノールのＥＯ９モル付加物）を得た。
【００３３】
（合成例４）
加熱装置のついた耐圧容器に、セチルアルコール２４２ｇ（１ｍｏｌ）及び水酸化カリウム２ｇを添加し、窒素雰囲気とした。これを１２０℃に昇温し、エチレンオキサイド３５２ｇ（８ｍｏｌ）を添加し１５０℃で３時間反応させた。その後、反応物を１００℃に冷却して、未反応のエチレンオキサイドガスを減圧留去し、さらに８０℃に冷却した後、酢酸により中和し、セチルアルコールのエチレンオキサイド８モル付加物（セチルアルコールのＥＯ８モル付加物）を得た。
【００３４】
（合成例５）
合成例４において用いたエチレンオキサイド３５２ｇに代えてエチレンオキサイド４４０ｇ（１０ｍｏｌ）を用いた以外は合成例４と同様にして、セチルアルコールのエチレンオキサイド１０モル付加物（セチルアルコールのＥＯ１０モル付加物）を得た。
【００３５】
（合成例６）
合成例４において用いたエチレンオキサイド３５２ｇに代えてエチレンオキサイド５７２ｇ（１３ｍｏｌ）を用いた以外は合成例４と同様にして、セチルアルコールのエチレンオキサイド１３モル付加物（セチルアルコールのＥＯ１３モル付加物）を得た。
【００３６】
（合成例７）
合成例４において用いたエチレンオキサイド３５２ｇに代えてエチレンオキサイド８８０ｇ（２０ｍｏｌ）を用いた以外は合成例４と同様にして、セチルアルコールのエチレンオキサイド２０モル付加物（セチルアルコールのＥＯ２０モル付加物）を得た。
【００３７】
（合成例８）
合成例７において用いたセチルアルコールに代えてステアリルアルコール２６９ｇ（１ｍｏｌ）を用いた以外は合成例７と同様にして、ステアリルアルコールのエチレンオキサイド２０モル付加物（ステアリルアルコールのＥＯ２０モル付加物）を得た。
【００３８】
（合成例９）
加熱装置のついた耐圧容器に、２−エチルヘキシルアルコール３２５ｇ（２．５ｍｏｌ）及び水酸化カリウム２ｇを添加し、窒素雰囲気とした。これを１２０℃に昇温し、エチレンオキサイド４４０ｇ（１０ｍｏｌ）を添加し１５０℃で３時間反応させた。その後、反応物を１００℃に冷却して、未反応のエチレンオキサイドガスを減圧留去し、さらに８０℃に冷却した後、酢酸により中和し、２−エチルヘキシルアルコールのエチレンオキサイド４モル付加物（２−エチルヘキシルアルコールのＥＯ４モル付加物）を得た。
【００３９】
（合成例１０）
合成例９において用いたエチレンオキサイド４４０ｇに代えてエチレンオキサイド６６０ｇ（１５ｍｏｌ）を用いた以外は合成例９と同様にして、２−エチルヘキシルアルコールのエチレンオキサイド６モル付加物（２−エチルヘキシルアルコールのＥＯ６モル付加物）を得た。
【００４０】
（合成例１１）
合成例９において用いたエチレンオキサイド４４０ｇに代えてエチレンオキサイド８８０ｇ（２０ｍｏｌ）を用いた以外は合成例９と同様にして、２−エチルヘキシルアルコールのエチレンオキサイド８モル付加物（２−エチルヘキシルアルコールのＥＯ８モル付加物）を得た。
【００４１】
（合成例１２）
加熱装置のついた耐圧容器に、ラウリルアルコール３７２ｇ（２ｍｏｌ）及び水酸化カリウム２ｇを添加し、窒素雰囲気とした。これを１２０℃に昇温し、エチレンオキサイド５２８ｇ（１２ｍｏｌ）を添加し１５０℃で３時間反応させた。その後、反応物を１００℃に冷却して、未反応のエチレンオキサイドガスを減圧留去し、さらに８０℃に冷却した後、酢酸により中和し、ラウリルアルコールのエチレンオキサイド６モル付加物（ラウリルアルコールのＥＯ６モル付加物）を得た。
【００４２】
（合成例１３）
合成例１２において用いたエチレンオキサイド５２８ｇに代えてエチレンオキサイド７０４ｇ（１６ｍｏｌ）を用いた以外は合成例１２と同様にして、ラウリルアルコールのエチレンオキサイド８モル付加物（ラウリルアルコールのＥＯ８モル付加物）を得た。
【００４３】
（合成例１４）
合成例１２において用いたエチレンオキサイド５２８ｇに代えてエチレンオキサイド８８０ｇ（２０ｍｏｌ）を用いた以外は合成例１２と同様にして、ラウリルアルコールのエチレンオキサイド１０モル付加物（ラウリルアルコールのＥＯ１０モル付加物）を得た。
【００４４】
＜繊維用処理剤の調製＞
（実施例１）
下記一般式［１］で表されるアミノ基及びイミノ基を有するオルガノポリシロキサンＡ（アミノ基及びイミノ基由来の窒素原子の含有量：０．７質量％、粘度：１２００ｍｍ２／ｓ）１０ｇに、合成例１で得られたイソデカノールのエチレンオキサイド５モル付加物２ｇ、合成例５で得られたセチルアルコールのエチレンオキサイド１０モル付加物１ｇ及び合成例６で得られたセチルアルコールのエチレンオキサイド１３モル付加物０．５ｇを添加し、５０℃で攪拌し混合した後に、攪拌しながら６０℃の温水を徐々に添加して乳化分散させ、総量を１００ｇとし、繊維用処理剤を調製した。
【００４５】
【化１】
0005201911.tif 000002
【００４６】
（実施例２）
先ず、実施例１で用いたオルガノポリシロキサンＡ１１５ｇとプロピレンカーボネート７ｇとを１００℃で１時間反応させ、アミノ基及び／又はイミノ基を有するオルガノポリシロキサン誘導体Ｂ（アミノ基及びイミノ基由来の窒素原子の含有量：０．５質量％）を得た。
【００４７】
次に、得られたオルガノポリシロキサン誘導体Ｂを１０ｇに、合成例２で得られたイソデカノールのエチレンオキサイド７モル付加物０．５ｇ、合成例４で得られたセチルアルコールのエチレンオキサイド８モル付加物２ｇ及び合成例５で得られたセチルアルコールのエチレンオキサイド１０モル付加物０．５ｇを添加し、５０℃で攪拌し混合した後に、攪拌しながら６０℃の温水を徐々に添加して乳化分散させ、総量を１００ｇとし、繊維用処理剤を調製した。
【００４８】
（実施例３）
先ず、実施例１で用いたオルガノポリシロキサンＡ１１５ｇと無水酢酸４．５ｇとを１００℃で１時間反応させて、アミノ基及び／又はイミノ基を有するオルガノポリシロキサン誘導体Ｃ（アミノ基及びイミノ基由来の窒素原子の含有量：０．４質量％）を得た。
【００４９】
次に、得られたオルガノポリシロキサン誘導体Ｃを１０ｇに、合成例１で得られたイソデカノールのエチレンオキサイド５モル付加物２．５ｇ、合成例２で得られたイソデカノールのエチレンオキサイド７モル付加物０．５ｇ、及び合成例６で得られたセチルアルコールのエチレンオキサイド１３モル付加物０．５ｇを添加し、５０℃で攪拌し混合した後に、攪拌しながら６０℃の温水を徐々に添加して乳化分散させ、総量を１００ｇとし、繊維用処理剤を調製した。
【００５０】
（実施例４）
下記一般式［２］で表されるアミノ基及びイミノ基を有するオルガノポリシロキサンＤ（アミノ基及びイミノ基由来の窒素原子の含有量：２．３質量％、粘度：１３００ｍｍ２／ｓ）１０ｇに、合成例１で得られたイソデカノールのエチレンオキサイド５モル付加物１．５ｇ、合成例５で得られたセチルアルコールのエチレンオキサイド１０モル付加物１．５ｇ及び合成例６で得られたセチルアルコールのエチレンオキサイド１３モル付加物１．５ｇを添加し、５０℃で攪拌し混合した後に、攪拌しながら６０℃の温水を徐々に添加して乳化分散させ、総量を１００ｇとし、繊維用処理剤を調製した。
【００５１】
【化２】
0005201911.tif 000003
【００５２】
（実施例５）
下記一般式［３］で表されるアミノ基及びイミノ基を有するオルガノポリシロキサンＥ（アミノ基及びイミノ基由来の窒素原子の含有量：０．４質量％、粘度：１３００ｍｍ２／ｓ）１０ｇに、合成例１で得られたイソデカノールのエチレンオキサイド５モル付加物１．５ｇ、合成例２で得られたイソデカノールのエチレンオキサイド７モル付加物１．５ｇ、合成例３で得られたイソデカノールのエチレンオキサイド９モル付加物１ｇ及び合成例７で得られたセチルアルコールのエチレンオキサイド２０モル付加物０．５ｇを添加し、５０℃で攪拌し混合した後に、攪拌しながら６０℃の温水を徐々に添加して乳化分散させ、総量を１００ｇとし、繊維用処理剤を調製した。
【００５３】
【化３】
0005201911.tif 000004
【００５４】
（実施例６）
合成例７で得られたセチルアルコールのエチレンオキサイド２０モル付加物０．５ｇに代えて合成例８で得られたステアリルアルコールのエチレンオキサイド２０モル付加物０．５ｇを用いた以外は実施例５と同様にして繊維用処理剤を調製した。
【００５５】
（比較例１）
実施例２で用いたオルガノポリシロキサン誘導体Ｂを１０ｇに、合成例９で得られた２−エチルヘキシルアルコールのエチレンオキサイド４モル付加物１．５ｇ、合成例１０で得られた２−エチルヘキシルアルコールのエチレンオキサイド６モル付加物１．５ｇ、及び、合成例１１で得られた２−エチルヘキシルアルコールのエチレンオキサイド８モル付加物１．５ｇを添加し、５０℃で攪拌し混合した後に、攪拌しながら６０℃の温水を徐々に添加して乳化分散させ、総量を１００ｇとし、繊維用処理剤を調製した。
【００５６】
（比較例２）
実施例２で用いたオルガノポリシロキサン誘導体Ｂを１０ｇに、合成例１２で得られたラウリルアルコールのエチレンオキサイド６モル付加物１．５ｇ、合成例１３で得られたラウリルアルコールのエチレンオキサイド８モル付加物１．５ｇ、及び、合成例１４で得られたラウリルアルコールのエチレンオキサイド１０モル付加物１．５ｇを添加し、５０℃で攪拌し混合した後に、攪拌しながら６０℃の温水を徐々に添加して乳化分散させ、総量を１００ｇとし、繊維用処理剤を調製した。
【００５７】
（比較例３）
実施例２で得られたオルガノポリシロキサン誘導体Ｂを１０ｇに、合成例４で得られたセチルアルコールのエチレンオキサイド８モル付加物３ｇ、合成例５で得られたセチルアルコールのエチレンオキサイド１０モル付加物１ｇ、及び、合成例６で得られたセチルアルコールのエチレンオキサイド１３モル付加物１ｇを添加し、５０℃で攪拌し混合した後に、攪拌しながら６０℃の温水を徐々に添加して乳化分散させ、総量を１００ｇとし、繊維用処理剤を調製した。
【００５８】
＜繊維用処理剤の評価＞
実施例及び比較例で得られた繊維用処理剤について、繊維用処理剤を用いて処理した加工布の風合、白度及び皮膚刺激性、並びに繊維用処理剤の乳化安定性を以下の方法により評価した。
【００５９】
（Ｉ）加工布の風合、白度及び皮膚刺激性の評価方法
（i）評価用加工布の準備
実施例及び比較例で得られた繊維用処理剤の５質量％水溶液を調製し、これを処理液として用いて、綿ニット布をパディング処理した。このときのピックアップは７０質量％とした。その後、綿ニット布を１２０℃で２分間乾燥し、評価用加工布を得た。
【００６０】
（ii）風合の評価方法
得られた加工布の風合を、触感にて評価した。なお、風合の評価は以下の基準に基づいて以下の５段階及びそれぞれの中間位に分類して判定した。
５：非常に柔軟である
４：柔軟である
３：やや柔軟である
２：やや粗硬である
１：粗硬である。
【００６１】
（iii）白度の評価方法
得られた加工布のハンター白度を、測色機（ミノルタ株式会社製、製品名「ＣＭ−３７００ｄ」）を用いて測定した。
【００６２】
（iv）皮膚刺激性の評価方法
ＪＩＳ  Ｌ  １９１８（２００５）「繊維製品の皮膚一次刺激性試験方法（培養ヒト皮膚モデル法）に記載の方法に準拠して、細胞生存率（％）を求め、下記表１の判定基準に基づいて一次刺激性を分類した。具体的には、２４時間貼付試験において、細胞生存率が８０．０％以上を示した場合は、加工布の皮膚への一次刺激性を陰性に分類し、５０．０％未満を示した場合は陽性に分類した。２４時間貼付試験で、細胞生存率が５０．０％以上、８０．０％未満を示した場合は、さらに、４８時間貼付試験を実施し、細胞生存率が５０．０％未満であれば弱陽性に分類し、５０．０％以上であれば陰性に分類した。培養ヒト皮膚モデルとしてヒドロライフスキン（グンゼ株式会社製）を使用した。
【００６３】
【表１】
0005201911.tif 000005
【００６４】
（II）繊維用処理剤の乳化安定性の評価方法
実施例及び比較例の繊維用処理剤の１質量％水溶液を調製し、これをホモミキサー（プライミクス（株）製、モデルＭ、スペックＣ）を用いて、６０００回転／分の回転速度で５分間攪拌し、その乳化状態の変化（外観）を目視にて評価した。なお、乳化安定性の評価は、以下の基準に基づいて判定した。
◎：非常に優れる。
○：優れる。
△：オイル（オルガノポリシロキサン又はその誘導体）の粒子が見える。
×：オイルが分離する。
【００６５】
（III）評価結果
繊維用処理剤を用いて処理した加工布の風合、白度及び皮膚刺激性、並びに繊維用処理剤の乳化安定性を評価した。また、未加工布の風合、白度及び皮膚刺激性を評価した。得られた結果を表２に示す。さらに、実施例及び比較例の繊維用処理剤の組成を表２に示す。
【００６６】
【表２】
0005201911.tif 000006
【００６７】
表２に記載した結果からも明らかなように、本発明の繊維用処理剤から得られた加工布は、いずれも、風合や皮膚刺激性（細胞生存率）が良好であることが確認された。また、ハンター白度については、オルガノポリシロキサン中のアミノ基及びイミノ基に由来する窒素原子の含有量が２．３質量％とやや多い実施例４ではやや低いが、白度が要求されない分野への応用に問題はないことが確認された。
【００６８】
一方、２−エチルヘキシルアルコールのエチレンオキサイド付加物のみを用いた比較例１の繊維用処理剤においては、繊維用処理剤の乳化安定性があまり良好でなく、また得られた加工布の風合は良好であるものの、細胞生存率が著しく低く、皮膚刺激性が陽性であることが確認された。
【００６９】
また、ラウリルアルコールのエチレンオキサイド付加物のみを用いた比較例２、セチルアルコールのエチレンオキサイド付加物のみを用いた比較例３の繊維用処理剤においては、得られた加工布における細胞生存率はやや高く皮膚刺激性は陰性であるが、繊維用処理剤の乳化安定性が著しく不良であることが確認された。また、得られた加工布の風合については、上記の評価によれば本発明の繊維用処理剤から得られた加工布との有意差はなかったものの、触感にムラがあり、品位が多少劣っていた。
【産業上の利用可能性】
【００７０】
以上説明したように、本発明によれば、皮膚刺激性が低減された繊維用処理剤、とりわけ柔軟剤として利用される繊維用処理剤を提供することが可能となる。